(57)【特許請求の範囲】
【請求項１】
平均単繊維径１０μｍ以下の複数の極細繊維の束である極細繊維束を絡合させた繊維絡合体と、前記繊維絡合体に含浸付与された第一の高分子弾性体と、を含む不織布を含み、前記不織布は、少なくとも一面の表層に、前記極細繊維束を開繊させた前記極細繊維と前記表層に局在するように含浸付与された樹脂の層である表層樹脂層とを含み、前記表層樹脂層は、前記樹脂と前記極細繊維との複合層を含み、前記一面の表面の算術平均高さＳａが１０μｍ以下である人工皮革基材と、
前記人工皮革基材の前記一面に積層された銀面調樹脂層と、を備えることを特徴とする銀面調人工皮革。
【請求項２】
前記表層樹脂層は２００〜５００μｍの厚さを有し、前記複合層は５０〜１５０μｍの厚さを有する請求項１に記載の銀面調人工皮革。
【請求項３】
前記表層樹脂層内において、前記樹脂が少なくとも一部の前記極細繊維束内に侵入している請求項１または２に記載の銀面調人工皮革。
【請求項４】
前記不織布は０．５５ｇ／ｃｍ3以上の見掛け密度を有する請求項１〜３の何れか１項 に記載の銀面調人工皮革。
【請求項５】
前記一面の表面における、水滴吸い込み時間が１０秒以下であり、ガーレー式デンソメ ーターによる通気度が５．０ｃｍ３／ｃｍ２／秒以上である請求項１〜４の何れか１項に記載の銀面調人工皮革。
【請求項６】
充填された前記樹脂は、第二の高分子弾性体と合成樹脂系滑剤とを、９０：１０〜８０ ：２０の固形分比率で含有する請求項１〜５の何れか１項に記載の銀面調人工皮革。
【請求項７】
前記第二の高分子弾性体はポリウレタンであり、前記合成樹脂系滑剤はシリコーン樹脂 である請求項６に記載の銀面調人工皮革。
【請求項８】
厚さ方向と平行な断面における前記表層樹脂層の空隙率が１０〜２０％である請求項１〜７の何れか１項に記載の銀面調人工皮革。
【請求項９】
平均単繊維径１０μｍ以下の複数の極細繊維の束である極細繊維束を絡合させた繊維絡合体と、前記繊維絡合体に含浸付与された第一の高分子弾性体と、を含む不織布を含み、前記不織布は、少なくとも前記一面の表層に、前記極細繊維束を開繊させた前記極細繊維と前記表層に局在するように含浸付与された樹脂の層である表層樹脂層とを含み、前記表層樹脂層は、前記樹脂と前記極細繊維との複合層を含み、前記一面の表面の算術平均高さＳａが１０μｍ以下である人工皮革基材と、
前記人工皮革基材の前記表層樹脂層に含浸付与された、ワックス，オイル，樹脂成分，及び着色材からなる群れから選ばれる少なくとも一種を含むオイル調表面仕上剤を含むことを特徴とするオイル調人工皮革。
【請求項１０】
平均単繊維径１０μｍ以下の複数の極細繊維の束である極細繊維束を絡合させた繊維絡合体と、前記繊維絡合体に含浸付与された第一の高分子弾性体と、を含む不織布を含み、前記不織布は、少なくとも前記一面の表層に、前記極細繊維束を開繊させた前記極細繊維と前記表層に局在するように含浸付与された樹脂の層である表層樹脂層とを含み、前記表層樹脂層は、前記樹脂と前記極細繊維との複合層を含み、前記一面の表面の算術平均高さＳａが１０μｍ以下である人工皮革基材を含み、
前記人工皮革基材の前記一面が、前記極細繊維を起毛させた面であることを特徴とする起毛調人工皮革。
【請求項１１】
平均単繊維径１０μｍ以下の複数の極細繊維の束である極細繊維束を絡合させた繊維絡合体と、前記繊維絡合体に含浸付与された第一の高分子弾性体と、を含む不織布を含み、
前記不織布は、少なくとも一面の表層に、前記極細繊維束を開繊させた極細繊維と前記表層に局在するように含浸付与されたポリウレタンを含む樹脂の層である表層樹脂層とを含み、
前記表層樹脂層は、前記樹脂と前記極細繊維との複合層を含み、
前記一面の表面の算術平均高さＳａが１０μｍ以下であることを特徴とする人工皮革基材。
【請求項１２】
平均単繊維径１０μｍ以下の複数の極細繊維の束である極細繊維束を絡合させた繊維絡合体と前記繊維絡合体に含浸付与された第一の高分子弾性体とを含む、見掛け密度０．５ ５ｇ／ｃｍ3以上の不織布を準備する工程と、
前記不織布の少なくとも一面に第一のバフィング処理を施して表層の前記極細繊維束を 開繊させる工程と、
前記不織布の第一のバフィング処理を施された前記一面に樹脂を塗工して２００〜５００μｍの厚さの表層樹脂層を形成する工程と、
前記表層樹脂層を形成させた面に第二のバフィング処理を施して平滑化する工程と、を備えることを特徴とする人工皮革基材の製造方法。
【請求項１３】
前記第一のバフィング処理を施された面を、前記樹脂を塗工する前に熱プレスする工程をさらに備える請求項１２に記載の人工皮革基材の製造方法。
【請求項１４】
前記平滑化する工程が、表面の算術平均高さＳａが１０μｍ以下になるように調整する工程である請求項１２または１３に記載の人工皮革基材の製造方法。
【発明の詳細な説明】
【技術分野】
【０００１】
本発明は、衣料、靴、家具、カーシート、雑貨製品等の表面素材として用いられる人工皮革の製造に用いられる人工皮革基材に関し、詳しくは、表面平滑性に優れた人工皮革基材に関する。
【背景技術】
【０００２】
従来、表面をオイルレザー調に仕上げたオイル調人工皮革や、スエード調人工皮革やヌバック調人工皮革のような立毛調人工皮革や、表面に銀面調の樹脂層を積層した銀面調人工皮革が知られている。これらの各種人工皮革は、不織布を主体とする人工皮革基材の表面に、種々の表面処理加工を施すことにより製造されている。近年においては、天然皮革に近い充実感を有する人工皮革を製造するために、複数の極細繊維の束である極細繊維束を絡合させた繊維絡合体に高分子弾性体を含浸付与させた不織布を基材とする人工皮革基材が広く用いられている。
【０００３】
例えば、オイル調人工皮革を製造する場合、人工皮革基材を染色し、その表面にワックスやオイル，ポリウレタン等の樹脂成分，着色材等の表面仕上剤等を塗布し、バフィングして磨きを掛ける等の処理により仕上げられる。また、立毛調人工皮革を製造する場合、人工皮革基材を染色し、その表面をバフィングして繊維を起毛させ、さらに風合調整剤等を浸透させることにより仕上げられる。また、銀面調人工皮革を製造する場合、人工皮革基材の表面に樹脂を塗布し、固化させて樹脂層を形成することにより表面に銀面調の樹脂層を積層して仕上げられる。
【０００４】
例えば下記特許文献１は、極細繊維からなる絡合不織布とその内部に高分子弾性体が含浸された基体の少なくとも表面に、ポリエチレン、ポリプロピレン、酢酸ビニル重合体、スチレン重合体、塩化ビニル重合体、ブチラール樹脂およびエチレン酢酸ビニル重合体から選ばれる少なくとも１つの重合体と、ポリビニルアルコール樹脂の混合物が存在しているオイル調皮革様シートを開示する。
【先行技術文献】
【特許文献】
【０００５】
【特許文献１】特開２０１１−１５７６４１号公報
【発明の概要】
【発明が解決しようとする課題】
【０００６】
オイル調人工皮革、立毛調人工皮革、銀面調人工皮革等のような何れの人工皮革においても、人工皮革基材の表面を仕上げ処理して製造される。人工皮革においては、仕上げ処理後の状態をより天然皮革に近づけること、具体的には、表面が緻密で表面平滑性が高く、密度ムラの少ない表面を形成することが求められていた。人工皮革基材の表面には繊維が存在し、仕上げ面においては極細繊維束の不織布の密度斑に起因する極細繊維束の輪郭による凹凸が反映される。
【０００７】
人工皮革基材の表面を平滑化する方法の一つとしては、表面に比較的厚い樹脂層を形成することにより極細繊維束の輪郭による凹凸を表面に反映させなくする方法も知られている。比較的厚い銀面層を保持させるような用途に用いられる銀面調人工皮革を製造する場合においてはこのような方法を採用することができる。しかしながら、半銀調人工皮革とも称されるような表面に繊維感を残したような薄い銀面層を形成するような仕上げが求められる場合や、表面に樹脂層を形成しないように仕上げられる起毛調人工皮革やオイル調の人工皮革の場合には、このような方法を採用することができなかった。
【０００８】
本発明は、各種人工皮革に仕上げ加工される人工皮革基材において、表面に厚い樹脂層を形成することなく平滑な表面を保持させるための人工皮革基材を提供することを目的とする。
【課題を解決するための手段】
【０００９】
従来の極細繊維束を絡合させた繊維絡合体を含む人工皮革基材は、極細繊維束を絡合させた繊維絡合体と含浸付与された高分子弾性体とを含む不織布を準備し、所定の厚みにスライスし、いずれか一方の面をバフィングすることにより平坦化することにより製造されていた。このような人工皮革基材の製造においては、バフィング工程において極細繊維束の輪郭の凹凸が反映されて、バフィング後の表面に極細繊維束の輪郭の凹凸が表出する。そのために、従来の製造方法により製造された極細繊維束を絡合させた繊維絡合体を含む人工皮革基材においては、平滑性の低い表面しか得られなかった。本発明者らは、繊維絡合体を形成する極細繊維束を表層において開繊し、開繊した極細繊維を表層に付与した樹脂で固定した複合層を形成し、この複合層をバフィングすることにより、極細繊維束の輪郭の凹凸の影響を小さくした状態で表面を平滑化するような方法により、表面に厚い樹脂層を形成することなく高い表面平滑性を保持する人工皮革基材を得ることを実現した。
【００１０】
すなわち、本発明の一局面は、平均単繊維径１０μｍ以下の複数の極細繊維の束である極細繊維束を絡合させた繊維絡合体と、繊維絡合体に含浸付与された第一の高分子弾性体と、を含む不織布を含み、不織布は、少なくとも一面の表層に、極細繊維束を開繊させた極細繊維と表層に局在するように含浸付与された樹脂の層である表層樹脂層とを含み、表層樹脂層は、樹脂と極細繊維との複合層を含み、一面の表面の算術平均高さＳａが１０μｍ以下である人工皮革基材である。このような構成において、表層に形成される表層樹脂層の、樹脂と極細繊維との複合層はバフィング等により平滑化されるために、表面の算術平均高さＳａが１０μｍ以下であるような高い平滑性を有する表面を実現させる。
【００１１】
また、表層樹脂層は２００〜５００μｍの厚さを有し、複合層が５０〜１５０μｍの厚さを有することが、表面平滑性が高く、仕上げ加工に用いる表面仕上剤の浸透性も優れる点から好ましい。
【００１２】
また、表層樹脂層内において、樹脂が少なくとも一部の極細繊維束内に侵入していることが極細繊維束及び開繊した繊維が確りと固定される点から好ましい。
【００１３】
また、人工皮革基材は、０．５５ｇ／ｃｍ3以上の見掛け密度を有することが充実感に優れる点から好ましい。
【００１４】
また、上記一面の表面における、水滴吸い込み時間が１０秒以下であり、ガーレー式デンソメーターによる通気度が５．０ｃｍ３／ｃｍ２／秒以上であることが好ましい。
【００１５】
また、充填された樹脂は、第二の高分子弾性体とシリコーン樹脂，フッ素樹脂，ポリエチレンワックス等の合成樹脂系滑剤とを、９０：１０〜８０：２０の固形分比率で含有することが表面の柔軟性に優れる点から好ましい。
【００１６】
また、第二の高分子弾性体はポリウレタンであり、合成樹脂系滑剤はシリコーン樹脂であることが好ましい。
【００１７】
また、厚さ方向と平行な断面における表層樹脂層の空隙率が１０〜２０％であることが、仕上げ加工に用いる表面仕上剤の浸透性に優れる点から好ましい。
【００１８】
また、本発明の他の一局面は、上述した人工皮革基材の表層樹脂層に、ワックス，オイル，ポリウレタン等の樹脂成分，及び着色材からなる群れから選ばれる少なくとも一種を含むオイル調表面仕上剤を含浸付与させて得られるオイル調人工皮革、人工皮革基材の一面が、極細繊維を起毛させた面である起毛調人工皮革、人工皮革基材の一面に積層された銀面調樹脂層をさらに備える銀面調人工皮革である。
【００１９】
また、本発明の他の一局面は、平均単繊維径１０μｍ以下の複数の極細繊維の束である極細繊維束を絡合させた繊維絡合体と繊維絡合体に含浸付与された第一の高分子弾性体とを含む、見掛け密度０．５５ｇ／ｃｍ3以上の不織布を準備する工程と、不織布の少なくとも一面に第一のバフィング処理を施して表層の極細繊維束を開繊させる工程と、不織布の第一のバフィング処理を施された一面に樹脂を塗工して２００〜５００μｍの厚さの表層樹脂層を形成する工程と、表層樹脂層を形成させた面に第二のバフィング処理を施して平滑化する工程と、を備える人工皮革基材の製造方法を提供する。
【００２０】
また、第一のバフィング処理を施された面を、樹脂を塗工する前に熱プレスする工程をさらに備えることが表面平滑性をより向上させることができる点から好ましい。
【００２１】
また、平滑化する工程が、表面の算術平均高さＳａが１０μｍ以下になるように調整する工程であることが好ましい。
【発明の効果】
【００２２】
本発明によれば、表面に厚い樹脂層を形成することなく高い表面平滑性を保持する人工皮革基材が得られる。
【図面の簡単な説明】
【００２３】
【図１】図１（ａ）は、実施形態の人工皮革基材１０の厚み方向に平行な方向の模式断面図であり、（ｂ）は、人工皮革基材１０の表層付近の拡大模式図である。
【図２】図２は、実施例１で得られた人工皮革基材の厚み方向に平行な方向の８０倍の走査型電子顕微鏡（ＳＥＭ）写真である。
【図３】図３は、比較例２で得られた人工皮革基材の厚み方向に平行な方向の８０倍の走査型電子顕微鏡（ＳＥＭ）写真である。
【図４】図４は、実施例４で得られた人工皮革基材の厚み方向に平行な方向の８０倍の走査型電子顕微鏡（ＳＥＭ）写真である。
【図５】図５は、比較例６で得られた人工皮革基材の厚み方向に平行な方向の８０倍の走査型電子顕微鏡（ＳＥＭ）写真である。
【発明を実施するための形態】
【００２４】
本実施形態の人工皮革基材を、図１を参照して説明する。図１（ａ）は、人工皮革基材１０の厚み方向に平行な方向の模式断面図であり、図１（ｂ）は、図１（ａ）の人工皮革基材１０の表層付近の拡大模式図である。図１に示すように、人工皮革基材１０は、平均単繊維径１０μｍ以下の複数の長繊維の極細繊維１ａの束である極細繊維束１を絡合させた繊維絡合体と、繊維絡合体に含浸付与された第一の高分子弾性体２と、を含む不織布を含み、不織布は、少なくとも一面の表層に、極細繊維束１を開繊させた極細繊維１ａと表層に局在するように含浸付与された樹脂３を含む層である表層樹脂層５とを含み、表層樹脂層５は、樹脂３と開繊された極細繊維１ａとの複合層６を含み、複合層６の表面の算術平均高さＳａが１０μｍ以下である人工皮革基材である。
【００２５】
本実施形態の人工皮革基材をその製造方法の一例に沿って詳しく説明する。
【００２６】
本実施形態の人工皮革基材の製造においては、はじめに、平均単繊維径１０μｍ以下の複数の長繊維の極細繊維の束である極細繊維束を絡合させた繊維絡合体と繊維絡合体の全体に含浸付与された第一の高分子弾性体とを含む、不織布を準備する。
【００２７】
不織布の製造においては、はじめに、極細繊維発生型繊維の繊維ウェブを製造する。繊維ウェブの製造方法としては、例えば、極細繊維発生型繊維を溶融紡糸し、これを意図的に切断することなく長繊維のまま捕集するような方法が挙げられる。なお、長繊維とは、所定の長さで切断処理されたステープルではない繊維であり、その長さとしては、例えば、１００ｍｍ以上、さらには、２００ｍｍ以上であることが繊維密度を充分に高めることができる点から好ましい。長繊維の上限は、特に限定されないが、連続的に紡糸された数ｍ、数百ｍ、数ｋｍあるいはそれ以上の繊維長であってもよい。
【００２８】
なお、極細繊維発生型繊維とは、紡糸後の繊維に化学的な後処理または物理的な後処理を施すことにより、極細繊維を形成するための繊維である。その具体例としては、例えば、繊維断面において、マトリクスとなる海成分のポリマー中に、海成分とは異なる種類のドメインとなる島成分のポリマーが分散されており、後に海成分を除去することにより、島成分のポリマーを主体とする繊維束状の極細繊維を形成する海島型複合繊維や、繊維外周に複数の異なる樹脂成分が交互に配置されて花弁形状や重畳形状を形成しており、物理的処理により各樹脂成分が剥離することにより分割されて束状の極細繊維を形成する剥離分割型複合繊維、等が挙げられる。海島型複合繊維によれば、後述するニードルパンチ処理等の絡合処理を行う際に、割れ、折れ、切断などの繊維損傷が抑制される。本実施形態では、代表例として海島型複合繊維を用いて長繊維の極細繊維（極細長繊維）を形成する場合について詳しく説明する。
【００２９】
海島型複合繊維は少なくとも２種類のポリマーからなる多成分系複合繊維であり、海成分ポリマーからなるマトリクス中に島成分ポリマーが分散した断面を有する。海島型複合繊維の長繊維ウェブは、海島型複合繊維を溶融紡糸し、これを切断せずに長繊維のままネット上に捕集して形成される。
【００３０】
島成分ポリマーは極細繊維を形成しうるポリマーであれば特に限定されない。具体的には、例えば、ポリエチレンテレフタレート（ＰＥＴ），ポリトリメチレンテレフタレート（ＰＴＴ），ポリブチレンテレフタレート（ＰＢＴ），ポリエステル弾性体等のポリエステル系樹脂またはそれらのイソフタル酸等による変性物；ポリアミド６，ポリアミド６６，ポリアミド６１０，ポリアミド１２，芳香族ポリアミド，半芳香族ポリアミド，ポリアミド弾性体等のポリアミド系樹脂またはそれらの変性物；ポリプロピレンなどのポリオレフィン系樹脂；ポリエステル系ポリウレタンなどのポリウレタン系樹脂等が挙げられる。これらの中では、ＰＥＴ，ＰＴＴ，ＰＢＴ，これらの変性ポリエステル等のポリエステル系樹脂が、熱処理により収縮しやすいために充実感のある人工皮革基材が得られる点から好ましい。また、ポリアミド６，ポリアミド６６等のポリアミド系樹脂はポリエステル系樹脂に比べて吸湿性があってしなやかな極細繊維が得られるために、膨らみ感のある柔らかな風合いを有する人工皮革基材が得られる点から好ましい。また、島成分ポリマーは本発明の効果を損なわない範囲で、顔料などの着色剤、酸化防止剤、紫外線吸収剤、蛍光剤、防黴剤、無機微粒子等をさらに含有してもよい。
【００３１】
海成分ポリマーとしては、島成分ポリマーよりも溶剤に対する溶解性または分解剤による分解性が高いポリマーが選ばれる。また、島成分ポリマーとの親和性が小さく、かつ、紡糸条件において溶融粘度及び／又は表面張力が島成分ポリマーよりも小さいポリマーが海島型複合繊維の紡糸安定性に優れている点から好ましい。このような海成分ポリマーの具体例としては、例えば、水溶性ポリビニルアルコール系樹脂（水溶性ＰＶＡ）、ポリエチレン、ポリプロピレン、ポリスチレン、エチレン−プロピレン系共重合体、エチレン−酢酸ビニル系共重合体、スチレン−エチレン系共重合体、スチレン−アクリル系共重合体などが挙げられる。これらの中では水溶性ＰＶＡが有機溶剤を用いることなく水系溶媒により溶解除去が可能であるために環境負荷が低い点から好ましい。
【００３２】
海島型複合繊維は海成分ポリマーと島成分ポリマーとを複合紡糸用口金から溶融押出する溶融紡糸により製造することができる。複合紡糸用口金の口金温度は海島型複合繊維を構成するそれぞれのポリマーの融点よりも高い溶融紡糸可能な温度であれば特に限定されないが、通常、１８０〜３５０℃の範囲が選ばれる。
【００３３】
海島型複合繊維の平均繊維径は、平均単繊維径１０μｍ以下の極細繊維を形成できる限りとくに限定されないが、７〜２２μｍ、さらには１２〜１７μｍであることが好ましい。また、海島型複合繊維の断面における海成分ポリマーと島成分ポリマーとの平均面積比は５／９５〜７０／３０、さらには１０／９０〜５０／５０であることが好ましい。また、海島型複合繊維の断面における島成分のドメインの数は特に限定されないが、工業的な生産性の観点からは５〜１０００個、さらには、１０〜３００個程度であることが好ましい。
【００３４】
複合紡糸用口金から吐出された溶融状態の海島型複合繊維は、冷却装置により冷却され、さらに、エアジェットノズルなどの吸引装置により目的の繊度となるように１０００〜６０００ｍ／分の引取速度に相当する速度の高速気流により牽引細化される。そして牽引細化された長繊維を移動式ネットなどの捕集面上に堆積させることにより長繊維ウェブが得られる。なお、必要に応じて、形態を安定化させるために長繊維ウェブをさらに熱プレスすることにより部分的に圧着させてもよい。このようにして得られる長繊維ウェブの目付はとくに限定されないが、例えば、１０〜１０００ｇ／ｍ2の範囲であることが好ましい。
【００３５】
そして、得られた長繊維ウェブに絡合処理を施すことにより絡合ウェブを製造する。
【００３６】
長繊維ウェブの絡合処理の具体例としては、例えば、長繊維ウェブをクロスラッパー等を用いて厚さ方向に複数層重ね合わせた後、その両面から同時または交互に少なくとも１つ以上のバーブが貫通する条件でニードルパンチするような処理が挙げられる。ニードルパンチによる１ｃｍ２あたりのパンチ数（パンチ／ｃｍ２）としては、２０００〜５０００パンチ／ｃｍ２、さらには、２５００〜４５００パンチ／ｃｍ２であることが好ましい。
【００３７】
長繊維ウェブには海島型複合繊維の紡糸工程から絡合処理までのいずれかの段階において、油剤や帯電防止剤を付与してもよい。さらに、必要に応じて、長繊維ウェブを７０〜１５０℃程度の温水に浸漬する収縮処理を行うことにより、長繊維ウェブの絡合状態を予め緻密にしておいてもよい。また、ニードルパンチの後、熱プレス処理することによりさらに繊維密度を緻密にして形態安定性を付与してもよい。
【００３８】
また、絡合ウェブを必要に応じて熱収縮させることにより繊維密度および絡合度合が高められる処理を施してもよい。熱収縮処理の具体例としては、例えば、絡合ウェブを水蒸気に接触させる方法や、絡合ウェブに水を付与した後、絡合ウェブに付与した水を加熱エアーや赤外線などの電磁波により加熱する方法が挙げられる。また、熱収縮処理により緻密化された絡合ウェブをさらに緻密化するとともに、絡合ウェブの形態を固定化したり、表面を平滑化したりすること等を目的として、必要に応じて、熱プレス処理を行うことによりさらに、繊維密度を高めてもよい。収縮処理工程における絡合ウェブの目付の変化としては、収縮処理前の目付に比べて、１．１倍（質量比）以上、さらには、１．３倍以上で、２倍以下、さらには１．６倍以下であることが好ましい。このようにして得られる絡合ウェブの目付としては１００〜２０００ｇ／ｍ2程度の範囲であることが好ましい。
【００３９】
本実施形態の人工皮革基材の製造においては、海島型複合繊維の絡合ウェブに、得られる不織布に形態安定性や充実感を付与するために、絡合ウェブの内部空隙に第一の高分子弾性体を全体的に均質に含浸付与する。
【００４０】
第一の高分子弾性体の具体例としては、例えば、ポリウレタン、アクリル系樹脂、アクリロニトリル系樹脂、オレフィン系樹脂、ポリエステル系樹脂等の弾性体が挙げられる。これらの中ではポリウレタンが好ましい。
【００４１】
なお、ポリウレタンは、ポリウレタンエマルジョン、または、水系溶媒に分散されたポリウレタン分散液から凝固されるようなポリウレタンが特に好ましい。また、エマルジョンが感熱ゲル化性を有している場合には、エマルジョン粒子がマイグレーションすることなく感熱ゲル化するので、高分子弾性体を不織布に均一に付与することができる。
【００４２】
絡合ウェブに第一の高分子弾性体を含浸付与する方法としては、絡合ウェブに第一の高分子弾性体を含有するエマルジョン，分散液，または溶液を含浸させた後、乾燥凝固させる乾式法または湿式法等により凝固させる方法が極細繊維の表面との間に空隙が形成されることによりしなやかな風合いを有する人工皮革基材が得られる点から好ましい。なお、凝固後に架橋構造を形成する高分子弾性体を用いた場合には、架橋を促進させるために、必要に応じて、凝固及び乾燥後に熱処理するキュア処理を行ってもよい。
【００４３】
第一の高分子弾性体のエマルジョン、分散液、または溶液等の含浸方法としては、プレスロール等で所定の含浸状態になるように絞るという処理を１回又は複数回行うディップニップ法等が挙げられる。
【００４４】
なお、第一の高分子弾性体は、本発明の効果を損なわない範囲で、染料や顔料などの着色剤、凝固調節剤、酸化防止剤、紫外線吸収剤、蛍光剤、防黴剤、浸透剤、消泡剤、滑剤、撥水剤、撥油剤、増粘剤、増量剤、硬化促進剤、発泡剤、ポリビニルアルコールやカルボキシメチルセルロースなどの水溶性高分子化合物、無機微粒子、導電剤などをさらに含有してもよい。
【００４５】
第一の高分子弾性体の含有割合としては、形成される極細繊維束の繊維絡合体の質量に対して、０．１〜６０質量％、さらには０．５〜５０質量％、とくには１〜３０質量％、ことには５〜２０質量％であることが、得られる人工皮革基材の充実感としなやかさ等のバランスに優れる点から好ましい。第一の高分子弾性体の含有割合が高すぎる場合には得られる人工皮革基材がゴムライクになり硬くなる傾向がある。
【００４６】
そして、第一の高分子弾性体を含浸付与された絡合ウェブ中の海島型複合繊維から海成分ポリマーを除去することにより、極細繊維束の繊維絡合体が形成される。海島型複合繊維から海成分ポリマーを除去する方法としては、海成分ポリマーのみを選択的に除去しうる溶剤または分解剤で絡合ウェブを処理するような従来から知られた極細繊維の形成方法が特に限定なく用いられうる。具体的には、例えば、海成分ポリマーとして水溶性ＰＶＡを用いる場合には溶剤として熱水が用いられ、海成分ポリマーとして易アルカリ分解性の変性ポリエステルを用いる場合には、水酸化ナトリウム水溶液などのアルカリ性分解剤が用いられる。
【００４７】
海成分ポリマーとして水溶性ＰＶＡを用いる場合、８０〜１００℃の熱水中で１００〜６００秒間処理することにより、水溶性ＰＶＡの除去率が９５〜１００質量％程度になるまで抽出除去することが好ましい。なお、ディップニップ処理を繰り返すことにより、水溶性ＰＶＡを効率的に抽出除去できる。水溶性ＰＶＡを用いた場合には、有機溶剤を用いずに海成分ポリマーを選択的に除去することができるために、環境負荷が低く、また、ＶＯＣの発生を抑制できる点から好ましい。
【００４８】
極細繊維束を形成する極細繊維の平均単繊維径は１０μｍ以下であり、１〜７μｍ、さらには２〜５μｍであることが好ましい。極細繊維の平均単繊維径が１０μｍを超える場合には、しなやかな風合いが低下するとともに、表面平滑性が低下する傾向がある。
【００４９】
このようにして平均単繊維径１０μｍ以下の複数の極細繊維の束である極細繊維束を絡合させた繊維絡合体と繊維絡合体の全体に均質に含浸付与された第一の高分子弾性体とを含む、不織布が得られる。このようにして得られた不織布は、必要に応じて厚さ方向と垂直な方向に複数枚にスライスされて厚さ調節される。不織布の厚さとしては、０．５〜４ｍｍ、さらには１〜３ｍｍであることが好ましい。
【００５０】
次に、不織布の少なくとも一面に第一のバフィング処理を施して表層の極細繊維束を開繊させる。バフィング処理は、例えば、１２０〜６００番手、さらに好ましくは３２０〜６００番手程度のサンドペーパーやエメリーペーパーを用いてバフィング処理するような方法が挙げられる。バフィング処理による研削厚さは特に限定されないが、１００〜５００μｍ程度、さらには２００〜３００μｍ程度であることが好ましい。このようにして不織布の表層の極細繊維束が開繊されて表面に起毛した極細繊維が存在する起毛面が形成される。
【００５１】
このようにバフィング処理された不織布は、そのバフィングされた表面を平滑化するためにさらに熱プレス処理されてもよい。バフィング処理された後に、さらに熱プレスされることにより、極細繊維束が開繊されて表面に起毛した極細繊維が表面に存在する極細繊維束間に押し込められることにより、表面がより平滑化する。バフィングされた面の算術平均高さＳａとしては５０μｍ以下、さらには３０μｍ以下程度であることが好ましい。
【００５２】
次に、不織布の第一のバフィング処理を施された一面に樹脂を塗工して表層に局在するように含浸付与された樹脂の層である表層樹脂層を形成する。本工程は、上述したバフィング処理されて形成された表層に存在する開繊された極細繊維、及び表層で開繊されない状態で存在する極細繊維束を樹脂で固定するための工程である。このような工程により、次工程の第二のバフィング処理の際に、表層部の開繊された極細繊維及び極細繊維束を移動させず、安定して研磨できるようになる。
【００５３】
表層樹脂層の形成は、不織布の第一のバフィング処理を施された一面に表層樹脂層を形成するための樹脂液を塗布した後、樹脂を凝固させる。このように不織布の第一のバフィング処理を施された一面に表層樹脂層を形成することにより、開繊された極細繊維及び開繊された極細繊維を支持する極細繊維束を動きにくくするように固定する。そして、表層樹脂層の表層部に開繊された極細繊維が存在し、後述する第二のバフィング処理において極細繊維束を直接バフィングさせないために研磨しやすくなり、平滑化しやすくなる。
【００５４】
表層樹脂層を形成する樹脂は、第一の高分子弾性体と同様に高分子弾性体（第二の高分子弾性体）を主成分とすることが好ましい。また、第一の高分子弾性体と第二の高分子弾性体とは同じものでも、種類や分子量等が異なるものであってもよい。すなわち、第二の高分子弾性体の具体例としては、例えば、ポリウレタン、アクリル系樹脂、アクリロニトリル系樹脂、オレフィン系樹脂、ポリエステル系樹脂等の弾性体が挙げられる。これらの中では、風合いや耐摩耗性に優れる点からポリウレタンが好ましい。
【００５５】
また、表層樹脂層は第二の高分子弾性体に加えて、繊維の滑り性を付与して柔軟な風合いを発現させるために、シリコーン樹脂，フッ素樹脂，ポリエチレンワックスのような合成樹脂系滑剤を含むことが好ましい。第二の高分子弾性体と合成樹脂系滑剤とを併用する場合には、第二の高分子弾性体と合成樹脂系滑剤との配合比率としては、９０：１０〜８０：２０程度の固形分比率で含有させることが好ましい。また、とくには、第二の高分子弾性体としてポリウレタンを用い、合成樹脂系滑剤としてシリコーン樹脂を用いることがより優れた柔軟な風合いが得られる点から好ましい。
【００５６】
不織布の第一のバフィング処理を施された一面に表層樹脂層を形成するための樹脂液を塗布する方法としては、グラビアコーティング法、バーコーティング法、ナイフコーティング法、ロールコーティング法、コンマコーティング法、スプレーコーティング法等が挙げられる。そして、第一のバフィング処理を施された一面に表層樹脂層を形成するための樹脂液を塗布し、乾燥凝固させることにより、開繊された極細繊維及び開繊された極細繊維を支持する極細繊維束を固定する表層に浸透した表層樹脂層が形成される。
【００５７】
また、表層樹脂層は、上述のように、極細繊維と樹脂が混在一体化された複合層を表層に有する。このような複合層は、開繊された極細繊維を含むことにより極細繊維束を後述する第二のバフィング処理において直接バフィングさせないために平滑化されやすくなる。
【００５８】
表層樹脂層を形成する樹脂の目付としては、第一のバフィング処理を施された一面において、５〜５０ｇ／ｍ2、さらには５〜４５ｇ／ｍ2であることが、表面の風合いを硬くさせすぎずに後述する第二のバフィング処理の際に平滑化しやすい面が形成される点から好ましい。
【００５９】
また、厚さ方向と平行な断面における表層樹脂層の空隙率は、１０〜２０％であることが仕上加工における表面仕上剤を吸収しやすい点から好ましい。
【００６０】
表層樹脂層には、本発明の効果を損なわない範囲で、染料や顔料などの着色剤、凝固調節剤、酸化防止剤、紫外線吸収剤、蛍光剤、防黴剤、浸透剤、消泡剤、滑剤、撥水剤、撥油剤、増粘剤、増量剤、硬化促進剤、発泡剤、ポリビニルアルコールやカルボキシメチルセルロースなどの水溶性高分子化合物、無機微粒子、導電剤などをさらに含有してもよい。
【００６１】
次に、上述のように不織布の表層樹脂層を形成された面に第二のバフィング処理を施すことにより、表面を平滑化する。第二のバフィング処理は、主として複合層を研磨して平滑化する処理である。第二のバフィング処理も、例えば、１２０〜６００番手、さらに好ましくは３２０〜６００番手程度のサンドペーパーやエメリーペーパーを用いてバフィング処理するような方法が挙げられる。バフィング処理による研削厚さは複合層を残すように第一のバフィング処理に比べて著しく少なく研磨し、具体的には、例えば、５〜８０μｍ、さらには１０〜６０μｍであることが好ましい。このようにして不織布の表層樹脂層のさらに表層に、極細繊維束が開繊されて形成された極細繊維と樹脂との複合体であって平滑化された表面を有する複合層が形成される。
【００６２】
表層樹脂層の厚さとしては、２００〜５００μｍ、さらには、２００〜３００μｍであることが好ましい。表層樹脂層が厚すぎる場合には得られる人工皮革基材の風合いが硬くなりすぎたり、後述する仕上げ加工の際の着色材やワックスやオイル、ポリウレタン等の樹脂成分等の仕上げ材が浸透しにくくなったりする傾向がある。また、表層樹脂層が薄すぎる場合には後述する第二のバフィング処理の際に、表層の開繊された極細繊維及び極細繊維束が動きやすくなるために高い表面平滑性を実現できるような平滑化処理が難しくなる傾向がある。
【００６３】
また、複合層の厚さとしては、５０〜１５０μｍ、さらには８０〜１３０μｍであることが好ましい。複合層が薄すぎる場合には平滑性が悪くなる傾向があり、厚すぎる場合には折れシワが大きくなる傾向がある。また、表層樹脂層内においては、少なくとも一部の極細繊維束内に樹脂が侵入していることが極細繊維束及び開繊した繊維が確りと固定される点から好ましい。
【００６４】
また、表層樹脂層中の複合層の厚さの割合としては、１０〜６０％、さらには２０〜５０％、とくには３０〜４０％であることが高い表面平滑性を実現できる点からより好ましい。
【００６５】
第二のバフィング処理が施された不織布の表面は、第一のバフィング処理された表面に比べて平滑化される。そのために、本実施形態の人工皮革基材の表面は、厚い樹脂層を形成することなく平滑な表面を保持する。このような第二のバフィング処理された面の算術平均高さＳａは１０μｍ以下であることが好ましく、さらには８μｍ以下、であることが好ましい。このような平滑な表面を形成することにより、後述する人工皮革を天然皮革に近い、緻密で平滑性が高く、密度ムラの少ない表面に仕上げることができる。また、厚い樹脂層を形成させて平滑化した面ではないために、後述する仕上げ加工の際の着色材やワックスやオイル，ポリウレタン等の樹脂成分，等の仕上げ材を浸透させやすい表面を形成できる。
【００６６】
このようにして、本実施形態の人工皮革基材が得られる。人工皮革基材は必要に応じて染色されたり、風合いを調整するために柔軟性を付与する収縮加工処理や揉み柔軟化処理を施したり、逆シールのブラッシング処理、防汚処理、親水化処理、滑剤処理、柔軟剤処理、酸化防止剤処理、紫外線吸収剤処理、蛍光剤処理、難燃処理等の仕上げ処理を施されたりしてもよい。
【００６７】
染色する場合、染料としては極細繊維の種類により適切なものが適宜選択される。例えば、極細繊維がポリエステル系樹脂から形成されている場合には分散染料で染色することが好ましい。分散染料の具体例としては、例えば、ベンゼンアゾ系染料（モノアゾ、ジスアゾなど）、複素環アゾ系染料（チアゾールアゾ、ベンゾチアゾールアゾ、キノリンアゾ、ピリジンアゾ、イミダゾールアゾ、チオフェンアゾなど）、アントラキノン系染料、縮合系染料（キノフタリン、スチリル、クマリンなど）等が挙げられる。これらは、例えば、「Ｄｉｓｐｅｒｓｅ」の接頭辞を有する染料として市販されている。これらは、単独で用いても２種以上を組み合わせて用いてもよい。また、染色方法としては、高圧液流染色法、ジッガー染色法、サーモゾル連続染色機法、昇華プリント方式等による染色方法が特に限定なく用いられる。
【００６８】
以上のような工程を経て、各種人工皮革基材の仕上げ加工において、表面に厚い樹脂層を形成することなく平滑な表面を保持させることのできる本実施形態の人工皮革基材が得られる。このような人工皮革基材の見かけ密度としては、０．５５〜０．７５ｇ／ｃｍ3、さらには０．６０〜０．７０ｇ／ｃｍ3であることが、表面平滑性が高く、また、ボキ折れしない充実感と柔軟な風合いとのバランスに優れた人工皮革基材が得られる点から好ましい。
【００６９】
また、人工皮革基材の表面は、後述するような水滴吸い込み時間が１０秒以下、さらには５秒以下であること、または、後述するようなガーレー式デンソメーターによる通気度が５．０ｃｍ３／ｃｍ２／秒以上、さらには１０．０ｃｍ３／ｃｍ２／秒以上であることが後述する仕上加工における表面仕上剤を吸収しやすい点から好ましい。
【００７０】
このようにして形成された人工皮革基材は、表層樹脂層に、ワックス，オイル，ポリウレタン等の樹脂成分や着色材等の表面仕上剤等を塗布して含浸させ、バフィングして磨きを掛ける等の処理による公知のオイル仕上げによりオイル調人工皮革に仕上げられる。本実施形態の人工皮革基材を用いて仕上げられたオイル調人工皮革は、表面平滑性が高いために表面が緻密で平滑性が高く、密度ムラの少ないオイルレザーに似た表面が得られる。また、ワックス，オイルやポリウレタン等の樹脂成分、着色材等の表面仕上剤の浸透性に優れるために、引っ張ると色が明るくなり印象の変わるような、いわゆるプルアップレザーに似た意匠性を発現させることもできる。
【００７１】
また、着色された人工皮革基材の表層樹脂層の表層の極細繊維を起毛させ、さらに風合調整剤等を浸透させることによりヌバック調やスエード調の起毛調人工皮革に仕上げられる。さらに、人工皮革基材の表層樹脂層に銀面調の樹脂層、または、繊維感を残すような薄い半銀調の樹脂層を積層することにより銀面調人工皮革に仕上げられる。このようにして仕上げられるオイル調人工皮革、立毛調人工皮革、銀面調人工皮革等のような何れの人工皮革においても、平滑性に優れた表面が得られる。
【実施例】
【００７２】
以下、本発明を実施例によりさらに具体的に説明する。なお、本発明の範囲は実施例により何ら限定されるものではない。
【００７３】
［実施例１］
海成分の熱可塑性樹脂としてエチレン変性ポリビニルアルコール（ＰＶＡ）、島成分の熱可塑性樹脂としてイソフタル酸変性した変性ＰＥＴ（イソフタル酸単位の含有割合６モル％）を、それぞれ個別に溶融させた。そして、海成分中に均一な断面積の島成分が１２個分布した断面を形成しうるような、１２個のノズル孔が並列状に配置された複合紡糸用口金に、それぞれの溶融樹脂を供給した。このとき、海成分と島成分との質量比が海成分／島成分＝２５／７５となるように圧力調整しながら供給した。そして、口金温度２６０℃に設定されたノズル孔より吐出させた。
【００７４】
そして、ノズル孔から吐出された溶融繊維を紡糸速度が３７００ｍ／分となるように気流の圧力を調節したエアジェットノズル型の吸引装置で吸引することにより延伸し、平均繊度３．０ｄｔｅｘの海島型複合長繊維を紡糸した。紡糸された海島型複合長繊維は、可動型のネット上に、ネットの裏面から吸引しながら連続的に堆積された。このようにして、目付４０ｇ／ｍ2の長繊維ウェブ（スパンボンドシート）を得た。
【００７５】
次に、クロスラッパー装置を用いて長繊維ウェブを１６層重ねて総目付が６４０ｇ／ｍ2の重ね合せウェブを作成し、更に、針折れ防止油剤をスプレーした。そして、重ね合せウェブをニードルパンチングすることにより三次元絡合処理した。具体的には、バーブ数１個でニードル番手４２番のニードル針、及びバーブ数６個でニードル番手４２番のニードル針を用いて積重体を３６４５パンチ／ｃｍ２でニードルパンチ処理して絡合させることによりウェブ絡合シートを得た。得られたウェブ絡合シートの目付は８４０ｇ／ｍ2であった。
【００７６】
得られたウェブ絡合シートを１１０℃、２３．５％ＲＨの条件でスチーム処理し、面積収縮させた。そして、９０〜１１０℃のオーブン中で乾燥させた後、さらに、１１５℃で熱プレスすることにより、目付１５８０ｇ／ｍ２、見掛け密度０．６８１ｇ／ｃｍ３、厚み２．２８ｍｍの熱収縮処理されたウェブ絡合シートを得た。
【００７７】
次に、熱収縮処理されたウェブ絡合シートに、ポリウレタン弾性体のエマルジョン（固形分２２．５質量％）をｐｉｃｋ  ｕｐ５０％で含浸させた。なお、ポリウレタン弾性体は、ポリカーボネート系無黄変ポリウレタンである。エマルジョンには、ポリウレタン弾性体１００質量部に対してカルボジイミド系架橋剤４．９質量部と硫酸アンモニウム６．４質量部が添加され、ポリウレタン弾性体の固形分が極細繊維の質量に対して１３％となるよう調整されていた。ポリウレタン弾性体は熱処理することにより架橋構造を形成する。そして、エマルジョンが含浸された熱収縮処理されたウェブ絡合シートを１１５℃、２５％ＲＨ雰囲気下で乾燥処理し、さらに、１５０℃で乾燥処理した。次に、ポリウレタン弾性体が充填されたウェブ絡合シートを、ニップ処理、及び高圧水流処理しながら９５℃の熱水中に１０分間浸漬することによりＰＶＡを溶解除去し、さらに、乾燥することにより、平均単繊維径３μｍ、目付９５０ｇ／ｍ２、見掛け密度０．６２ｇ／ｃｍ３、厚み１．６ｍｍである、ポリウレタン弾性体と極細繊維の長繊維の繊維束の絡合体を含む不織布を得た。
【００７８】
次に、表面を♯１８０のペーパーで、速度３．０ｍ／分、回転数７００ｒｐｍの条件で各面を約８０μｍ〜１６０μｍ研削する第一のバフィング処理を施した。第一のバフィング処理後の表面は算術平均高さ（ｓａ）２３．６μｍに仕上げられた。
【００７９】
そして、第一のバフィング処理を施されたポリウレタン弾性体と極細繊維の長繊維の繊維束の絡合体を含む不織布にポリウレタン弾性体のエマルジョンにカーボンブラックを分散させた顔料芯染液を含浸させた後、乾燥させることにより着色した。そして、着色された不織布を１１０℃の加熱ロールに通過させて熱プレスすることにより表面を平坦化させた。
【００８０】
そして、表面を平坦化された不織布の一面に第二の高分子弾性体としてポリカーボネート系無黄変ポリウレタンとシリコーン樹脂を８０：２０（質量比）で含むエマルジョンを固形分で１０ｇ／ｍ２の割合になるようにグラビアコートし、乾燥させることにより表層樹脂層を形成した。
【００８１】
そして、不織布の表層樹脂層を形成した一面に、さらに、♯４００のペーパーで、速度３．０ｍ／分、回転数６５０ｒｐｍの条件で研削する第二のバフィング処理を施した。第二のバフィング処理後の表面は算術平均高さ（ｓａ）６．４μｍに仕上げられた。このようにして、見掛け密度０．６１ｇ／ｃｍ３、厚み１．３６ｍｍである人工皮革基材を得た。実施例１で得られた人工皮革基材の厚み方向に平行な方向の８０倍の走査型電子顕微鏡（ＳＥＭ）写真を図２に示す。また、１５０倍のＳＥＭ写真によれば、表層樹脂層において、樹脂が極細繊維束内に侵入していた。
【００８２】
そして、得られた人工皮革基材の特性を以下のように評価した。
【００８３】
〈平均単繊維径〉
人工皮革基材の厚さ方向と平行な任意の断面を走査型電子顕微鏡（ＳＥＭ）で１０００倍に拡大撮影し、万遍なく選択された１５本の繊維径の平均値として求めた。
【００８４】
〈表層樹脂層及び複合層の厚さ〉
人工皮革基材の厚さ方向と平行な任意の断面を走査型電子顕微鏡（ＳＥＭ）にて８０倍で拡大撮影したＳＥＭ写真を得た。そして、得られたＳＥＭ写真をＡ４サイズに拡大した。そして、表層樹脂層の厚さを測定するために、Ａ４サイズに拡大したＳＥＭ写真において、表層樹脂が存在する領域の上側の境界に沿って曲線Ａを引いた。また、不織布中の極細繊維束内に樹脂が侵入している極細繊維束が存在する領域の下側の境界に沿って曲線Ｂを引いた。そして、曲線Ａ及び曲線Ｂに沿って、１００μｍ間隔で厚み方向に平行な複数本の直線Ｐｎ（Ｐ１，Ｐ２，Ｐ３，・・・Ｐ１５）を引いた。そして、直線Ｐｎ上の曲線Ａから曲線Ｂまでの線分の長さをそれぞれ測定した。そして、異なる１５本の各直線Ｐｎ上の線分の長さを求めそれらの平均値を求めた。このようにして、３枚のＳＥＭ写真において平均値をそれぞれ求め、各平均値をさらに平均した値を表層樹脂層の厚さとした。
また、複合層の厚さを測定するために、Ａ４サイズに拡大したＳＥＭ写真において、不織布中の極細繊維束が存在する領域の上側の境界に沿って曲線Ｃを引いた。また、観察面のもっとも手前の立毛している極細繊維の先端に沿って曲線Ｄを引いた。そして、曲線Ｃ及びＤに沿って、１００μｍ間隔で厚み方向に平行な複数本の直線Ｒｎ（Ｒ１・・・Ｒ１５）を引いた。そして、直線Ｒｎ上の曲線Ｃから曲線Ｄまでの線分の長さをそれぞれ測定した。そして、異なる１５本の各直線Ｒｎ上の線分の長さを求めそれらの平均値を求めた。このようにして、３枚のＳＥＭ写真において平均値をそれぞれ求め、各平均値をさらに平均した値を複合層の厚さとした。
【００８５】
〈表層樹脂層または表層の空隙率〉
人工皮革基材の厚さ方向と平行な任意の断面を走査型電子顕微鏡（ＳＥＭ）にて５０倍で拡大撮影したＳＥＭ写真を得た。そして、得られたＳＥＭ写真を画像処理ソフトｉｍａｇｅ-ｐｒｏ  ｐｌｕｓ（ｍｅｄｉａ  ｃｙｂｅｒｎｅｔｉｃｓ社）を用いて空隙部と非空隙部とを２値化する画像処理をし、全体の面積における空隙部の面積の割合を求めた。
【００８６】
〈表面の算術平均高さ（ｓａ）〉
表面の毛足方向を揃えられた、３０ｍｍ×１６０ｍｍの人工皮革基材を厚紙へ貼付けたものを試料とし、毛足方向を揃えた表面の凹凸高さを測定した。測定は、ワンショット３Ｄ測定マイクロスコープＶＲ-３２００（株式会社 キーエンス）を起動し、試料をセットし、ピント合わせた後、１８ｍｍ×２４ｍｍの範囲の写真を撮影した。そして解析アプリを立ち上げて画像処理を実行した。画像処理は、面形補正及びうねり除去を行って水平な平面に補正し、表面の凹凸高さを計測して算術平均高さ（Ｓａ）を得た。なお、３点の平均値を算術平均高さとした。
【００８７】
〈水滴吸い込み時間〉
２０℃及び湿度６５％の条件で、２０×２０ｍｍに切り出した人工皮革基材の表面に、ＪＩＳＬ１９０７−７．１．１の滴下法に準じて測定した。具体的には、切り出した人工皮革基材表面からビューレットの先端までが１０ｍｍの高さになるように調整した。そして、人工皮革基材の表面にビューレットから水を１滴滴下させ、水滴が試験片の表面に達したときからその試験片が水滴を吸収するにつれて鏡面反射が消え、湿潤だけが残った状態までの時間をストップウォッチで測定した。そして、５点測定したときの平均値を水滴吸い込み時間とした。
【００８８】
〈ガーレー式デンソメーターによる通気度〉
ＪＩＳＬ１０９６に準じ、ガーレー式デンソメーターにより通気度を測定した。そして３点測定したときの平均値を通気度とした。
【００８９】
〈仕上剤浸透性〉
人工皮革基材の表層樹脂層側の表面に、数平均分子量が１．７×１０６のポリエチレンとポリビニルアルコールとを含むポリエチレンエマルジョン（ＰＥ３８１：固形分濃度５３％ 成瀬化学（株）製）を、ポリエチレンエマルジョン７０に対して水３０を添加し希釈した混合液をグラビアコートにより固形分付着量で１５ｇ／ｍ2付着させ、１１０℃の熱風を表面から吹きつけて乾燥した。さらにそのシートを機械もみ処理してオイル調皮革様シートを得た。評価は下記の方法で評価を行った。
Ａ：仕上剤が均一に浸透した。
Ｂ：仕上剤が斑になって浸透した。
Ｃ：仕上剤が浸透不良となった。
【００９０】
〈人工皮革の表面平滑性〉
ヌバック調天然皮革と比べたときの得られた人工皮革の表面の表面平滑性を、５名のモニターが目視と触感により評価した。
Ａ：５名全員が表面平滑性ありと判定した。
Ｂ：３〜４名が表面平滑性ありと判定した。
Ｃ：２名以下が表面平滑性ありと判定した。
【００９１】
〈折れ皴〉
５０ｍｍ×５０ｍｍに切り出した人工皮革基材を準備し、SATRA製break/Pipiness Scale and Mandrelを使用し折れ皺の級判定を行った。まず、Mandrel（鉄パイプの主軸）の矩形の穴より切り出した人工皮革基材の表面が見えるように主軸へ沿わし曲げた。矩形の穴を通して見える人工皮革基材の折れ皺と、Scaleの１〜８に区別された皺の見本を比較し、最も同様なScale見本の番号を級数とした。そして、３点測定したときの平均値を折れ皺の級数とした。
１級：折れ皺は、ほとんど無し（折れ皺良好）
８級：大きな折れ皺が発生（折れ皺不良）
【００９２】
結果をまとめて表１に示す。
【００９３】
【表１】
0006752579.tif 000002
【００９４】
［実施例２］
実施例１において、第二のバフィング条件の回転数６５０ｒｐｍを５００ｒｐｍに変更した以外は同様にして人工皮革基材を得、評価した。結果を表１に示す。
【００９５】
［実施例３］
実施例１において、第二のバフィング条件の＃４００のペーパーの代わりに＃６００のペーパーを用いた以外は同様にして人工皮革基材を得、評価した。結果を表１に示す。
【００９６】
［比較例１］
実施例１において、第二のバフィング処理を施す工程を省略した以外は同様にして人工皮革基材を得、評価した。結果を表１に示す。
【００９７】
［比較例２］
実施例１において、表層樹脂層を形成する工程及び第二のバフィング処理を施す工程を省略した以外は同様にして人工皮革基材を得、評価した。結果を表１に示す。
【００９８】
［比較例３］
実施例１において、不織布を熱プレスする工程、表層樹脂層を形成する工程及び第二のバフィング処理を施す工程を省略した以外は同様にして人工皮革基材を得、評価した。結果を表１に示す。実施例３で得られた人工皮革基材の厚み方向に平行な方向の８０倍の走査型電子顕微鏡（ＳＥＭ）写真を図３に示す。
【００９９】
［比較例４］
実施例１において、第一のバフィング処理を施された不織布を着色する工程、熱プレスする工程、表層樹脂層を形成する工程及び第二のバフィング処理を施す工程を省略した以外は同様にして人工皮革基材を得、評価した。結果を表１に示す。
【０１００】
［実施例４］
海成分の熱可塑性樹脂としてエチレン変性ポリビニルアルコール（ＰＶＡ）、島成分の熱可塑性樹脂としてイソフタル酸変性した変性ＰＥＴ（イソフタル酸単位の含有割合６モル％）を、それぞれ個別に溶融させた。そして、海成分中に均一な断面積の島成分が１２個分布した断面を形成しうるような、１２個のノズル孔が並列状に配置された複合紡糸用口金に、それぞれの溶融樹脂を供給した。このとき、海成分と島成分との質量比が海成分／島成分＝２５／７５となるように圧力調整しながら供給した。そして、口金温度２６０℃に設定されたノズル孔より吐出させた。
【０１０１】
そして、ノズル孔から吐出された溶融繊維を紡糸速度が３７００ｍ／分となるように気流の圧力を調節したエアジェットノズル型の吸引装置で吸引することにより延伸し、平均繊度３．０ｄｔｅｘの海島型複合長繊維を紡糸した。紡糸された海島型複合長繊維は、可動型のネット上に、ネットの裏面から吸引しながら連続的に堆積された。このようにして、目付４０ｇ／ｍ2の長繊維ウェブ（スパンボンドシート）を得た。
【０１０２】
次に、クロスラッパー装置を用いて長繊維ウェブを１６層重ねて総目付が６４０ｇ／ｍ2の重ね合せウェブを作成し、更に、針折れ防止油剤をスプレーした。そして、重ね合せウェブをニードルパンチングすることにより三次元絡合処理した。具体的には、バーブ数１個でニードル番手４２番のニードル針、及びバーブ数６個でニードル番手４２番のニードル針を用いて積重体を３６４５パンチ／ｃｍ２でニードルパンチ処理して絡合させることによりウェブ絡合シートを得た。得られたウェブ絡合シートの目付は８４０ｇ／ｍ２であった。
【０１０３】
得られたウェブ絡合シートを１１０℃、２３．５％ＲＨの条件でスチーム処理し、４８％面積収縮させた。そして、９０〜１１０℃のオーブン中で乾燥させた後、さらに、１１５℃で熱プレスすることにより、目付１５８０ｇ／ｍ２、見掛け密度０．６８１ｇ／ｃｍ３、厚み２．２８ｍｍの熱収縮処理されたウェブ絡合シートを得た。
【０１０４】
次に、熱収縮処理されたウェブ絡合シートに、ポリウレタン弾性体のエマルジョン（固形分２２．５質量％）をｐｉｃｋ  ｕｐ５０％で含浸させた。なお、ポリウレタン弾性体は、ポリカーボネート系無黄変ポリウレタンである。エマルジョンには、ポリウレタン弾性体１００質量部に対してカルボジイミド系架橋剤４．９質量部と硫酸アンモニウム６．４質量部が添加され、ポリウレタン弾性体の固形分が極細繊維の質量に対して１３％となるよう調整されていた。ポリウレタン弾性体は熱処理することにより架橋構造を形成する。そして、エマルジョンが含浸された熱収縮処理されたウェブ絡合シートを１１５℃、２５％ＲＨ雰囲気下で乾燥処理し、さらに、１５０℃で乾燥処理した。次に、ポリウレタン弾性体が充填されたウェブ絡合シートを、ニップ処理、及び高圧水流処理しながら９５℃の熱水中に１０分間浸漬することによりＰＶＡを溶解除去し、さらに、乾燥することにより、平均繊維径４．２μｍ（単繊維繊度０．１９ｄｔｅｘ）、目付１１１０ｇ／ｍ２、見掛け密度０．５５５ｇ／ｃｍ３、厚み２．００ｍｍである、ポリウレタン弾性体と極細繊維の長繊維の繊維束の絡合体を含む不織布を得た。そして得られた不織布を分散染料を用いて１２０℃で高圧染色を行うことにより茶色に染色した。
【０１０５】
次に、不織布の表面を♯１８０のペーパーで、速度３．０ｍ／分、回転数７００ｒｐｍの条件で各面を約１６０μｍ研削する第一のバフィング処理を施した。第一のバフィング処理後の表面は算術平均高さ（ｓａ）１６．１２μｍに仕上げられた。
【０１０６】
そして、表面を平坦化された不織布の一面に第二の高分子弾性体としてポリカーボネート系無黄変ポリウレタンとシリコーン樹脂を８０：２０（質量比）で含むエマルジョンを固形分で３０ｇ／ｍ２の割合になるようにグラビアコートし、乾燥させることにより表層樹脂層を形成した。
【０１０７】
そして、不織布の表層樹脂層を形成した一面に、さらに、♯４００のペーパーで、速度３．０ｍ／分、回転数６５０ｒｐｍの条件で研削する第二のバフィング処理を施した。第二のバフィング処理後の表面は算術平均高さ（ｓａ）６．９μｍに仕上げられた。このようにして、見掛け密度０．６５６ｇ／ｃｍ３、厚さ１．３５ｍｍである人工皮革基材を得た。実施例２で得られた人工皮革基材の厚み方向に平行な方向の８０倍の走査型電子顕微鏡（ＳＥＭ）写真を図４に示す。また、１５０倍のＳＥＭ写真によれば、表層樹脂層において、樹脂が極細繊維束内に侵入していた。そして、得られた人工皮革基材の特性を実施例１と同様にして評価した。結果を表１に示す。
【０１０８】
［比較例５］
実施例２において、第二のバフィング処理を施す工程を省略した以外は同様にして人工皮革基材を得、評価した。結果を表１に示す。
【０１０９】
［比較例６］
実施例１において、表層樹脂層を形成する工程及び第二のバフィング処理を施す工程を省略した以外は同様にして人工皮革基材を得、評価した。比較例６で得られた人工皮革基材の厚み方向に平行な方向の８０倍の走査型電子顕微鏡（ＳＥＭ）写真を図５に示す。結果を表１に示す。
【０１１０】
［比較例７］
実施例１において、表層樹脂層を形成する工程、第二のバフィング処理を施す工程及び第一のバフィング処理を施す工程を省略した以外は同様にして人工皮革基材を得、評価した。結果を表１に示す。
【産業上の利用可能性】
【０１１１】
本発明の人工皮革基材から仕上げられた人工皮革は、衣料、靴、家具、カーシート、雑貨製品等の表皮素材として好ましく用いられる。
【符号の説明】
【０１１２】
１    極細繊維束
１ａ  極細繊維
２    第一の高分子弾性体
３    樹脂
５    表層樹脂層
６    複合層
１０    人工皮革基材
【図１】
0006752579.tif 000003
【図２】
0006752579.tif 000004
【図３】
0006752579.tif 000005
【図４】
0006752579.tif 000006
【図５】
0006752579.tif 000007